(57)【要約】【課題】寸法精度、物理強度、射出成形性および耐傷性等が優れるとともに、摺動性が良好で、反射光による感光を防止し、さらに、有害ガスの発生を防止することができる感光性記録媒体用カートリッジを提供する。【解決手段】本発明にかかる感光性記録媒体用カートリッジ１０は、カートリッジ本体１１が、メルトフローレート（ＡＳＴＭＤ １２３８のＧ条件）が２〜４０ｇ／１０分、曲げ弾性率(ＪＩＳ Ｋ ７２０３)が１８,０００ｋｇ／ｃｍ2以上、分子量分布が５以下であって、ゴム質重合体を１〜４０重量％含有するゴム質重合体含有芳香族モノビニル樹脂１００重量部に対してシリコーン樹脂を０．１〜１０重量部含有し、かつ表面反射光沢度が４５％以下である射出成形品で構成されている。【選択図】図１
2007052115.tif 000002
【特許請求の範囲】
【請求項１】
略板状に形成された第１シェルと、前記第１シェルに重ね合わされるように接合される第２シェルと、前記第１シェルと前記第２シェルとのうち少なくとも一方に設けられた開口を開閉するシャッタとを備え、前記第１シェルと前記第２シェルとを組み合わせてなるカートリッジ本体にディスク状の感光性記録媒体を回転自在に収容する感光性記録媒体用カートリッジであって、
前記カートリッジ本体が、メルトフローレート（ＡＳＴＭＤ １２３８のＧ条件）が２〜４０ｇ／１０分、曲げ弾性率(ＪＩＳ Ｋ ７２０３)が１８,０００ｋｇ／ｃｍ2以上、分子量分布が５以下であって、ゴム質重合体を１〜４０重量％含有するゴム質重合体含有芳香族モノビニル樹脂１００重量部に対してシリコーン樹脂を０．１〜１０重量部含有し、かつ表面反射光沢度が４５％以下である射出成形品で構成されていることを特徴とする感光性記録媒体用カートリッジ。
【請求項２】
前記ゴム質重合体が、ポリブタジエンゴム、ブタジエン−スチレンランダム共重合体ゴムおよびアクリロニトリル−ブタジエン共重合体ゴムから選ばれた１種または２種以上の混合物であることを特徴とする請求項１に記載の感光性記録媒体用カートリッジ。
【請求項３】
前記シリコーン樹脂が、２５℃での粘度が５,０００〜５０,０００センチストークスであるシリコーン系オイルであることを特徴とする請求項１に記載の感光性記録媒体用カートリッジ。
【請求項４】
前記ゴム質重合体含有芳香族モノビニル樹脂が、ゴム質重合体含有ＡＢＳ樹脂２０〜５０重量部と芳香族モノビニル樹脂８０〜５０重量部とで構成され、該ゴム質重合体含有芳香族モノビニル樹脂１００重量部に対してシアン化水素ガスを吸着保持するシアン化水素ガス吸着物質を０．００１〜２０重量部含有していることを特徴とする請求項１に記載の感光性記録媒体用カートリッジ。
【請求項５】
前記ゴム質重合体含有芳香族モノビニル樹脂１００重量部に対して、脂肪族アルコール系脂肪酸エステルを０．１〜５重量部含有することを特徴とする請求項１に記載の感光性記録媒体用カートリッジ。
【請求項６】
前記感光性記録媒体は、ホログラム記録媒体であることを特徴とする請求項１に記載のカートリッジ。
【発明の詳細な説明】
【技術分野】
【０００１】
本発明は、寸法精度、物理強度、遮光性等に優れ、感光性記録媒体を収容する感光性録媒体用カートリッジに関する。
【背景技術】
【０００２】
データをホログラムによって記録するホログラム記録媒体が発明されている（例えば、特許文献１参照）。このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている（例えば、特許文献２参照）。また、カートリッジが、カートリッジ筐体とシャッタ板とカバーとから構成されたものが知られている（例えば、特許文献３参照）。
【０００３】
特許文献１記載の発明は、DVD-RAMのカートリッジに類似したカートリッジにホログラム記録媒体を収容している。このカートリッジは、ホログラム記録層に影響を与える波長域の光線の透過率が小さい材質で形成されている。特許文献１には、カ一トリッジの詳しい構成は記載されていないものの、特許文献２に記載されているカートリッジと同様の構成を有しているものと考えられる。
【０００４】
特許文献２に記載の発明は、ホログラム記録層の感応色を遮光する材質でカートリッジを形成し、ホログラム記録媒体を外部に露呈させる可動部分の合せ目には、スポンジ状の遮光材を貼付している。また、記録媒体を回転自在な状態で収容するカートリッジ本体と、このカートリッジ本体に設けられ、記録媒体の一部を外部に露呈させる開口と、この開口を開閉するシャッタとを備えたカートリッジが記載されている。
【０００５】
特許文献３に記載の発明は、カートリッジ筐体の開口周囲とシャッタ板、およびシャッタ板とカバーの開口周囲との間にそれぞれオーバーラップを設け、これらの二重のオーバーラップにより外部からの塵埃の進入を防止している。
【０００６】
一方、写真フィルムパトローネや感光性帯材やレンズ付きフィルムユニットおよびインスタントフィルムユニット等に用いられる感光性記録媒体用射出成形品としては種種のものが提案されている。特許文献４には、帯状に裁断され、ロール状に巻かれた感光性帯材、例えば、マイクロフィルム、コンピューターアウトプット用マイクロフィルム、電算写植用フィルム等、明室で露光装置に組み込む形態の感光性帯材容器（１ｋｇ以上の重量製品のもの）が提案されている。
【０００７】
特許文献５には光密性カートリッジを装填室に装填して装填蓋を閉じることによって、光密性カートリッジの開閉蓋を開け、また装填蓋に設けたロック手段の係止解除操作を行うことによって開閉蓋を光密に閉じる開閉蓋操作手段を設けるとともに、フィルム出入り口の形成に連動して光密性カートリッジ内のフィルムを外部へ引き出す手段とを設けた光密性カートリッジを使用するカメラが提案されている。
【０００８】
特許文献６には、パトローネ本体を構成する樹脂成形部品を超音波溶着適性に優れた樹脂材料で作り、パトローネ本体と写真フィルムとが直接接触しない状態を維持したままで樹脂成形部品を互いに超音波溶着して組み立てられた写真フィルムパトローネが提案されている。  
【０００９】
特許文献７には、分子量分布およびメルトフローレートが特定の値を持つ熱可塑性樹脂と、滑剤とをを含有した感光性記録媒体用成形品が提案されている。
【００１０】
【特許文献１】特開２００４―０２９４７６号公報
【特許文献２】特開２００３―３１７４２２号公報
【特許文献３】特開２００３―３１７４２４号公報
【特許文献４】特開平１−１８７５４７号公報
【特許文献５】特開平２−６４５３３号公報
【特許文献６】特開平６−６７３４８号公報
【特許文献７】特開平９−８０６９３号公報
【発明の開示】
【発明が解決しようとする課題】
【００１１】
ところで、ホログラム記録媒体を収容するカートリッジは、カートリッジ本体とシャッタとの間の遮光及び防塵が適切に行なわれないと、光や塵芥がカ一トリッジ内に進入し、ホログラム記録媒体に悪影響を与えてしまう。また、感光性記録媒体用カートリッジに用いられる射出成形品は、高光沢外観であることが高級感があるとされており、ホモタイプのポリスチレン系樹脂、微粒子のブタジエンゴムをグラフト変性したゴム含有ポリスチレン系樹脂、ニトリル基とスチレン基を含有する樹脂等で形成することが考えられる。  
【００１２】
しかし、このような樹脂を用いると、物理強度の低下、光吸収性が不充分で反射光によって感光性記録媒体で感光の発生、射出成形品表面の傷付き、反射光や熱分解時に発生する有害ガス（シアン化水素ガス、アルデヒドガス、硫黄化合物ガス等）の発生するといった問題があった。
【００１３】
本発明は、上記事情に鑑みてなされたもので、その目的は、寸法精度、物理強度、射出成形性および耐傷性等が優れるとともに、摺動性が良好で、反射光による感光を防止し、さらに、有害ガスの発生を防止することができる感光性記録媒体用カートリッジを提供することにある。
【課題を解決するための手段】
【００１４】
本発明の上記目的は、下記カートリッジによって達成される。
（１）  略板状に形成された第１シェルと、前記第１シェルに重ね合わされるように接合される第２シェルと、前記第１シェルと前記第２シェルとのうち少なくとも一方に設けられた開口を開閉するシャッタとを備え、前記第１シェルと前記第２シェルとを組み合わせてなるカートリッジ本体にディスク状の感光性記録媒体を回転自在に収容する感光性記録媒体用カートリッジであって、前記カートリッジ本体が、メルトフローレート（ＡＳＴＭＤ １２３８のＧ条件）が２〜４０ｇ／１０分、曲げ弾性率(ＪＩＳ Ｋ ７２０３)が１８,０００ｋｇ／ｃｍ2以上、分子量分布が５以下であって、ゴム質重合体を１〜４０重量％含有するゴム質重合体含有芳香族モノビニル樹脂１００重量部に対してシリコーン樹脂を０．１〜１０重量部含有し、かつ表面反射光沢度が４５％以下である射出成形品で構成されていることを特徴とする感光性記録媒体用カートリッジ。
（２）  前記ゴム質重合体が、ポリブタジエンゴム、ブタジエン−スチレンランダム共重合体ゴムおよびアクリロニトリル−ブタジエン共重合体ゴムから選ばれた１種または２種以上の混合物であることを特徴とする上記（１）に記載の感光性記録媒体用カートリッジ。
（３）  前記シリコーン樹脂が、２５℃での粘度が５,０００〜５０,０００センチストークスであるシリコーン系オイルであることを特徴とする上記（１）に記載の感光性記録媒体用カートリッジ。
（４）  前記ゴム質重合体含有芳香族モノビニル樹脂が、ゴム質重合体含有ＡＢＳ樹脂２０〜５０重量部と芳香族モノビニル樹脂８０〜５０重量部とで構成され、該ゴム質重合体含有芳香族モノビニル樹脂１００重量部に対してシアン化水素ガスを吸着保持するシアン化水素ガス吸着物質を０．００１〜２０重量部含有していることを特徴とする上記（１９に記載の感光性記録媒体用カートリッジ。
（５）  前記ゴム質重合体含有芳香族モノビニル樹脂１００重量部に対して、脂肪族アルコール系脂肪酸エステルを０．１〜５重量部含有することを特徴とする上記（１）に記載の感光性記録媒体用カートリッジ。
（６）  前記感光性記録媒体は、ホログラム記録媒体であることを特徴とする上記（１）に記載のカートリッジ。
【発明の効果】
【００１５】
本発明によれば、寸法精度、物理強度、射出成形性および耐傷性等が優れるとともに、摺動性が良好で、反射光による感光を防止し、さらに、有害ガスの発生を防止することができる感光性記録媒体用カートリッジを提供することができる。
【発明を実施するための最良の形態】
【００１６】
以下、本発明の実施形態を図面に基づいて詳しく説明する。図１〜図３は、本発明の実施形態であるホログラム記録媒体用カートリッジ（以下、カートリッジと省略する）の外観形状を示す斜視図である。図１は、カートリッジの一方の面を上方にした状態を示す斜視図、図２は反対側の面を上方にした状態を示す斜視図、図３はシャッタが開き位置にあり、ディスク収容部に円板形状のホログラム記録媒体（以下、記録ディスクと称する）が回転自在に収容された状態を示す斜視図である。
【００１７】
図１から図３に示すように、カートリッジ１０は、該カートリッジ１０を取り扱うホログラム記録装置等に対し、矢印Ｃ方向から装填される。カートリッジ１０の装填方向先端の両側面には、カートリッジ１０が図示しないホログラム記録装置等の各種機器に装填された際に、各機器に設けられた位置決め部材が挿入される位置決め溝１７,１８が設けられている。
【００１８】
記録ディスク１４は、中心部に穴をあけてディスク状にしたホログラム記録ディスクであり、両面にホログラム記録層が設けられている。このホログラム記録層には、例えば、緑色５３２ｎｍ〜青色４０５ｎｍの波長域のレーザ光により、データがレーザ光の干渉縞として多層記録される。なお、記録ディスク１４の穴部に補強材を付加してもよい。カートリッジ１０は、記録ディスク１４の両面の記録面に記録を行なうために、Ａ面１２またはＢ面１３のいずれかを上にしてホログラム記録装置にセットされる。
【００１９】
カートリッジ１０は、内部にディスク収容部１６が形成されたカートリッジ本体１１と、このカートリッジ本体１１の外側を挟み込むようにして取り付けられる遮光板３０と、カートリッジ本体１１と遮光板３０との間に組み込まれるシャッタ１５とを備えている。遮光板３０の上下面には、第２の開口である略長方形の外部開口３１、３３が形成されている。これらの外部開口３１,３３は、シャッタ１３が閉じ位置にあるときに、シャッタ１５によって閉じられている。
【００２０】
図３に示すように、シャッタ１５が矢印Ｄ方向の開き位置に向けて移動すると、外部開口３１,３３と、外部開口３１,３３に対面するようにカートリッジ本体１１に設けられている同形状の開口２１,２２とが開放される。これにより、ディスク収容部１６内に収容されている記録ディスク１４の中心部１４ａと、記録面１４ｂとが外部に露呈される。
【００２１】
シャッタ１５は、内蔵するシャッタバネによって閉じ位置に付勢され、かつロック機構によって閉じ位置でロックされている。ロック機構の解除は、位置決め溝１７内に突出されている第２のロック部材６４をカートリッジ本体１１内に押し込み、その状態でカートリッジ本体のＡ面１２及びＢ面１３の開口７３,７２から露呈されている第１のロック部材６３をカートリッジ装填方向の後端側にスライドさせる。このように、シャッタ１５は、２段階の操作を行なわなければ解除されないロック機構によって閉じ位置でロックされているため、シャッタ１５が不用意に開放されることはない。
【００２２】
図４は、カートリッジ１０の構成を示す分解斜視図である。
図４に示すように、カートリッジ本体１１は、略板状の第１シェル２５と、この第１シェル２５に接合される第２シェル２６と、第１シェル２５と第２シェル２６との間に組み込まれてシャッタ１５のロックを行なうロック機構２７とから構成されている。
【００２３】
第１シェル２５と第２シェル２６は、例えば、遮光性物質と滑剤とが添加された同一または類似の熱可塑性プラスチックを用いて、射出成形により形成されている。
【００２４】
図４に示すように、第１シェル２５及び第２シェル２６の外面には、遮光板３０の形状より僅かに大きく、且つ遮光板３０の厚み以上の深さの段差部を有し、内側にオフセットさせた遮光板取付面２５ａ,２６ａが形成されている。
【００２５】
遮光板３０の材質には、遮光性、耐食性、装飾性、加工性を得ることができ、かつ軽量で強度のあるものとして、例えばアルミニウム合金が用いられている。なお、遮光板３０はプラスチックで形成してもよいが、遮光性と、シャッタ１５の滑り性とを確保するために、遮光性物質と滑剤とが添加されたプラスチックを用いるとよい。図４に示すように、遮光板３０は、アルミニウム合金の薄板に外部開口３１,３３と、シャッタ１５の移動範囲を得るための切欠３２とを形成し、断面が略コ字形状となるように屈曲させたものである。これにより、遮光板３０には、外部開口３１,３３をそれぞれ有する第１の板部３０ａ及び第２の板部３０ｂと、切欠３２を有し、第１の板部３０ａと第２の板部３０ｂとを連設させる第３の板部３０ｃとが設けられている。
【００２６】
遮光板３０は、第１の板部３０ａ及び第２の板部３０ｂでカートリッジ本体１１のＢ面１３及びＡ面１２とを挟み込み、かつ第３の板部３０ｃでカートリッジ本体１１の装填方向Ｃの先端を覆うようにして、カートリッジ本体１１の遮光板取付面２５ａ,２６ａに取り付けられる。遮光板取付面２５ａ,２６ａは、遮光板３０の厚み以上の深さで内側にオフセットされているので、カートリッジ本体１１に取り付けられた遮光板３０の外面は、カートリッジ本体１１の表面から突出することはない。
【００２７】
図４に示すように、遮光板３０の第１の板部３０ａ及び第２の板部３０ｂの外周には、略等間隔で小さな穴３５が形成されている。また、第１シェル２５及び第２シェル２６の遮光板取付面２５ａ,２６ａには、遮光板３０の穴３５に対応する位置に、遮光板３０の厚みよりも僅かに長いピン５０が一体に形成されている。
【００２８】
遮光板３０がカートリッジ本体１１の外側（遮光板取付面２５ａ,２６ａ）に取り付けられると、第１シェル２５及び第２シェル２６のピン５０が穴３５に挿入され、遮光板３０の表面から突出される。遮光板３０は、各ピン５０の先端が熱で潰されることによりカートリッジ本体１１に固着される。
【００２９】
なお、遮光板３０のカートリッジ本体１１への固着方法としては、これ以外に、接着剤や両面テープ、ねじ止め等を用いることができる。また、遮光板３０をプラスチックで形成した場合には、各種溶着を用いることもできる。
【００３０】
図４に示すように、シャッタ１５は、遮光性を有する薄板を略コ字形状となるように屈曲させたシャッタ部材５５であって、このシャッタ部材５５に取り付けられる細長い板状のスライド部材５６とからなる。シャッタ部材５５は、遮光板３０と同様の理由により、例えば、アルミニウム合金で形成されている。なお、シャッタ部材５５もプラスチックで形成してよいが、やはり、遮光性と滑り性とを確保するために、遮光性物質と滑剤とが添加されたプラスチックを用いるとよい。スライド部材５６は、遮光性物質と滑剤とが添加されたプラスチックで形成されている。
【００３１】
シャッタ部材５５は、第１シェル２５の外面と遮光板３０の第１の板部３０ａとの間に挿入される第１シャッタ１５ａと、第２シェル２６の外面と遮光板３０の第２の板部３０ｂとの間に挿入される第２シャッタ１５ｂと、これら第１シャッタ１５ａと第２シャッタ１５ｂとを連設するとともに、スライド部材５６が取り付けられる連設部１５ｃとを備えている。
【００３２】
第１シェル２５と第２シェル２６との外面には、遮光板取付面２５ａ,２６ａの内側に、シャッタ部材５５の厚み以上の深さで内側にオフセットさせたシャッタ摺動面２５ｂ,２６ｂが形成されている。これにより、シャッタ１５はカートリッジ本体１１と遮光板３０との間をスムースに移動することができるため、移動による切屑等の発生を抑えることができる。なお、シャッタ摺動面２５ｂ,２６ｂは、入射した光を拡散するために、粗面にしてもよい。同様に遮光板３０の内面、及びシャッタ１５の内面及び外面も粗面にしてもよい。
【００３３】
スライド部材５６は、上面がカートリッジ本体１１の装填方向先端面から露出されるように、第１シェル２５と第２シェル２６との間にスライド自在に組み込まれる。スライド部材５６の上面端部には、シャッタ部材５５の連設部５５ｃの内面に取り付けられる取付面５６ａが設けられている。この取付面５６ａには、例えば２本のピン５６ｂが一体に形成されており、連設部５５ｃに設けられた二つの穴５５ｄに挿入されて熱で先端が潰されることにより、シャッタ部材５５とスライド部材５６とを固着する。なお、この固着にも接着剤や両面テープ等を用いてもよいし、シャッタ部材５５をプラスチックで形成する場合には、各種溶着を使用してもよい。また、ねじ止めを用いてもよい。
【００３４】
スライド部材５６の上面端部には、シャッタ１５を開く際に操作される被操作部５６ｄが一体に形成されている。この被操作部５６ｄは、シャッタ部材５５に対し、スライド部材５６をシャッタの閉じ方向に伸ばすように設けたことにより、遮光板３０の第３の板部３０ｃに隠れることなく外部に露出されている。遮光板３０の第３の板部３０ｃの切欠３２は、シャッタ１５が開き位置に移動した際に、被操作部５６ｄとの干渉を避けるために設けられている（図３参照）。
【００３５】
シャッタ１５は、シャッタバネ５９により閉じ方向に付勢されている。シャッタバネ５９は、例えば、捩じりコイルバネからなり、その両端は、スライド部材５６と、第１シェル２５の内面とに係止されている。
【００３６】
ロック機構２７は、シャッタ１３を閉じ位置でロックする第１のロック部材６３と、この第１のロック部材６３の移動をロックする第２のロック部材６４と、第２のロック部材６４を図中反時針方向、及び上方に向けて付勢するロックバネ６５とから構成されている。
【００３７】
本発明による感光性記録媒体用カートリッジ１０のカートリッジ本体１１を構成する射出成形品は、ゴム質重合体含有芳香族モノビニル樹脂が含有されており、このゴム質重合体含有芳香族モノビニル樹脂は、ゴム質重合体と芳香族モノビニルとのグラフト重合体、ゴム質重合体と芳香族モノビニル樹脂とが単に混練された状態の混合体、ゴム質重合体と芳香族モノビニルとのグラフト重合体と芳香族モノビニル樹脂との混合体の３つの態様がある。
【００３８】
ゴム質重合体含有芳香族モノビニル樹脂には、ゴム質重合体を１〜４０重量％、好ましくは１．５〜３５重量％、より好ましくは２〜３０重量％、最も好ましくは２．５〜２５重量％含有されている。ゴム質重合体の含有量が１重量％未満であると、耐摩耗性が劣り、物理強度が小さく、特に、０℃以下の条件下で使用される機会の多い写真フィルム用スプール、樹脂製の写真フィルム用パトローネ（例えば、ＡＰＳフィルム用パトローネ）、インスタントフィルムユニット、カメラ本体、写真フィルム用カートリッジ、写真フィルム用マガジン、レンズ付き写真フィルムユニットにおいては、落下した時の強度不足、耐摩耗性不足の点で実用化困難である。また、含有量が４０重量％を超えると、感光性記録媒体（写真フィルム）を３ヵ月以上室内にパトローネ入の状態のみで放置される（例えば、カメラに写真フィルム入パトローネを装填したままの状態で）。この結果、経時でカブリを０．０３以上増加させたり、部分的に感度を２０％以上上昇させたりし、写真プリントに濃度ムラや色ムラが発生し実用化困難である。さらに、曲げ弾性率が小さくなって変形しやすくなり、遮光性不良になる。
【００３９】
ゴム質重合体としては、エチレン・プロピレン系共重合体ゴム、エチレン・プロピレン・非共役ジエン三元共重合体ゴム、イソプレン共重合体ゴム、ポリイソブチレンゴム、スチレン−イソプレン共重合体ゴム、ポリブタジエンゴム、ブタジエン−スチレン共重合体ゴム、アクリロニトリル−ブタジエン共重合体ゴム等であり、ポリブタジエンゴムとしてはシス含有量の高いハイシスポリブタジエンゴム(好ましくはシス１,４結合が７０モル％以上、好ましくは９０モル％以上)とシス含有量の低いローシスポリブタジエンゴムがともに用いられる。
【００４０】
これらのゴム質重合体の中で、ポリブタジエンゴム、ブタジエン−スチレンランダム共重合体ゴムおよびアクリロニトリル−ブタジエン共重合体ゴムから選ばれた１種または２種以上の混合物を用いることが好ましい。これらのゴム質重合体を用いることにより、感光性記録媒体の記録性に悪影響を及ぼすことが少なく、物理強度を大幅に向上させることができる。さらに、射出成形品の表面反射光沢度を小さくすることができる。
【００４１】
このゴム質重合体の平均粒子径は、０．１〜１０μｍが適当であり、好ましくは０.２〜７μｍ、より好ましくは０.５〜５μｍ、最も好ましくは０.７〜３.５μｍである。平均粒子径が０．１μｍ未満であると、表面反射光沢度が大きくなり、高価になり、衝撃強度が低下し、擦り傷が多くなり本発明にかかる感光性記録媒体用カートリッジに用いる射出成形品として実用化困難である。また、平均粒子径が１０μｍを超えると、表面の凹凸が大きく、引張強度等が低下し実用化困難である。
【００４２】
平均粒子径が小さいと、光沢度の高い、表面が平滑な射出成形品が得られるが傷がつきやすく、重合コストが高くなる。一方、平均粒子径が大きいと、反射が少なくなり、光沢度が低くなることを見いだした。したがって、高光沢射出成形品を得ようとする場合は、平均粒子径が０.１〜１.５μｍ、好ましくは０．２〜１．０μｍのゴム質重合体の樹脂を用い、反射防止のためマット状の低光沢射出成形品を得ようとする場合は、平均粒子径が１.５〜１０μｍ、好ましくは１.７〜７μｍ、より好ましくは２．０〜５μｍのゴム質重合体の樹脂を用いる。このように平均粒径が１．５〜１０μｍの射出成形品にすれば表面にエンボス加工を施さなくても光の反射による光カブリを防止できる。さらに、エンボス加工を施せば、より完全に光の反射による感光性記録媒体の感光を防止できる。
【００４３】
ゴム質重合体の平均粒子径は、ミクロトームにより超薄片を切り取り透過型電子顕微鏡写真で撮影し、写真中のゴム質重合体６００個の粒子径を測定して次式により算出したものである。
平均粒子径＝ΣｎＤ2／ΣｎＤ｛式中、ｎは粒子径、Ｄはゴム質重合体の粒子の個数である｝
【００４４】
ゴム質重合体の平均粒子径は、重合時の攪拌条件、ゴム質重合体の溶液粘度等により調節できる。
【００４５】
ゴム質重合体含有芳香族モノビニル樹脂における芳香族モノビニル樹脂としては、スチレンおよびｏ−メチルスチレン、ｐ−メチルスチレン、ｍ−メチルスチレン、ｐ−メチルスチレン、ｍ−メチルスチレン、２，４−ジメチルスチレン、エチルスチレン、ｐ−ｔｅｒｔ−ブチルスチレン等の核アルキル置換スチレンと２,４,６−トリブロモスチレン、２,４,６−トリクロロスチレン等の核ハロゲン化スチレンとα−メチルスチレン、α−メチル−ｐ−メチルスチレン等のα−アルキル置換スチレン等が用いられる。その他、スチレン系モノマーと共重合可能なメタクリル酸エステル、アクリル酸エステル、アクリロニトリル、無水マレイン酸も含む。
【００４６】
ゴム含有芳香族モノビニル樹脂が、ゴム質重合体と芳香族モノビニルとの重合体（ほとんどがグラフト重合）である場合、その重合は下記に記載した重合方法を用いることができる。
【００４７】
［ラジカル重合法］
(１)  バッチ塊状重合方法利点・・・簡単に製造できる。
欠点・・・大規模になると熱の分散困難。
分子量分布が広く、成形性が優れる。
(２)  連続塊状重合方法利点・・・製品の品質が均一である。
製造コストが低い。
欠点・・・高粘度反応液の輸送。
反応塔内でのチャンネリング現像。
(３)  連続溶液重合方法利点・・・重合熱制御がしやすい。
欠点・・・脱溶媒が必要。
攪拌方法が難しい。
(４)  懸濁重合方法利点・・・重合熱除去可能。
粒状ポリマーが得られる。
残存モノマーが少ない。
欠点・・・水や安定剤による汚れが発生。
脱揮発分が必要。
乾燥、ペレタイジングが必要。
(５)  乳化重合方法利点・・・反応速度大。
重合熱除去可能。
連続重合も可能。
ラテックス状ポリマーが得られる。
欠点・・・水や乳化剤による汚れが発生乾燥やペレタイジングが必要
【００４８】
［イオン重合方法］
(１)  イオン重合方法利点・・・反応速度大。
重合熱制御可能。
欠点・・・溶剤と触媒粉末の除去が必要。
冷凍が必要。
【００４９】
これらの重合方法の中で、経済性の観点では、ゴム質重合体の存在下でスチレンモノマーをラジカル反応で重合させる塊状重合法および塊状−懸濁二段重合方法が好ましく、特に連続塊状重合法が、安価で感光性記録媒体に悪影響を及ぼす物質の混入が少ないので好ましい。また、残存モノマーが少なく耐熱性が優れ、かつ、小回りがきく点では、懸濁重合(バッチ式)が好ましい。本発明では、経済性、品質安定性の点から連続塊状重合法で重合したものが特に好ましい。
【００５０】
ゴム質重合体含有芳香族モノビニル樹脂は、メルトフローレート（ＡＳＴＭＤ１２３８のＧ条件）が２〜４０ｇ／１０分であり、２.５〜３５ｇ／１０分が好ましく、３〜３０ｇ／１０分がより好ましく、３．５〜２５ｇ／１０分が最も好ましい。メルトフローレートが２ｇ／１０分未満であると、樹脂の流動性が悪く、ショートショットやウェルドラインの発生が多く、成形サイクルが長くなり実用化困難である。また、４０ｇ／１０分を超えると、物理強度が小さく、バリの発生が多く、熱劣化しやすく実用化困難である。
【００５１】
ゴム質重合体含有芳香族モノビニル樹脂は、曲げ弾性率が（ＪＩＳＫ ７２０３）が１８，０００ｋｇ／ｃｍ2以上であり、１９，０００ｋｇ／ｃｍ2以上が好ましく、２０,０００ｋｇ／ｃｍ2以上がより好ましく、２１,０００ｋｇ／ｃｍ2以上が最も好ましい。曲げ弾性率が１８,０００ｋｇ／ｃｍ2未満であると、十分な剛性や物理強度を確保することができないので、外力が加わると変形しやすく寸法精度や完全遮光性を確保できなくなる。特に、感光性記録媒体用カートリッジにおいては、変形によって生じた隙間から光が進入し、記録媒体が感光してしまう。
【００５２】
ゴム質重合体含有芳香族モノビニル樹脂は、分子量分布が５以下であり、４．５以下が好ましく、４以下がより好ましく、１．１〜３．５が最も好ましい。分子量分布が５を超えると、寸法精度が悪化するとともに、物理強度が低下し実用化困難になる恐れがある。
【００５３】
ゴム質重合体含有芳香族モノビニル樹脂は、アイゾッド衝撃強度(ＪＩＳ Ｋ−６８７１)が２．０ｋｇ・ｃｍ／ｃｍ以上、２．５ｋｇ・ｃｍ／ｃｍ以上が好ましく、３.０ｋｇ・ｃｍ／ｃｍがより好ましく、３.５ｋｇ・ｃｍ／ｃｍ以上が特に好ましく、４ｋｇ・ｃｍ／ｃｍが最も好ましい。
【００５４】
本発明におけるゴム質重合体含有芳香族モノビニル樹脂であるＡＢＳ（ａｃｒｙｌｏｎｉｔｒｉｌｅ−ｂｕｔａｄｉｅｎｅ−ｓｔｙｒｅｎｅ）樹脂について説明する。
【００５５】
(１) 分子構造および特徴的性質ＡＢＳ樹脂はアクリロニトリル（Ａ）、ブタジエン（Ｂ）、スチレン（Ｓ）を主成分とする熱可塑性樹脂である。分散ポリブタジエン粒子にＡＳ共重合体がグラフトされているために、ポリブタジエン粒子と周囲のＡＳ連続相との相溶性が良く、ポリブタジエン粒子相互の凝集は見られない。
【００５６】
ＡＢＳ樹脂はハイインパクトポリスチレン（ＨＩＰＳ）樹脂と同じようなグラフトゴム粒子分散系であるから、粘弾性温度特性はポリブタジエンゴムによる−８０℃近辺の分散吸収とＡＳ共重合体による＋１２０℃近辺の分散吸収に分かれる。
【００５７】
ＡＢＳ樹脂の最大の特徴である衝撃強度は、ポリブタジエン粒子の変形による衝撃エネルギーの吸収とポリブタジエン粒子界面から発生したクレーズの生成による衝撃エネルギーの吸収による。クレーズの発生に加えてクレーズの伝幡およびクレーズの破壊を抑える機構も、より衝撃強度を高くするためには重要である。
【００５８】
射出成形加工性が良いことのほか、剛性、耐薬品性にも優れている。また、遮光性物質による着色が自由で、塗装、印刷、ホットスタンプ、真空蒸着、メッキ等の二次加工性も良好である。ポリカーボネート樹脂やポリ塩化ビニル樹脂等の他樹脂とのブレンド系はＡＢＳアロイとして特徴のある製品群を形成している。唯一の欠点は記録性に悪影響を及ぼすことと耐候性に劣ることであるが、それも本発明のシアン化水素ガス吸着物質やカーボンブラックや脂肪酸金属塩や老化防止剤や紫外線吸収剤や酸化防止剤等の改質剤の添加や樹脂組成物の検討により改良され感光性記録媒体射出成形品として実用化可能となった。
【００５９】
(２)  製造方法
１）グラフトブレンド法ポリブタジエンラテックスにＡＮ／ＳＴモノマーを反応させて単独使用では記録性に悪影響を及ぼすが、衝撃強度が大きいゴム含量の高いＡＢＳ樹脂をつくり、これに別につくった感光性記録媒体の記録性に悪影響を及ぼさないＡＳ共重合体樹脂をブレンドして所定のＡＢＳ樹脂を得る。最近では、このグラフトブレンド法が多い。上記、ＡＢＳ樹脂２０〜４５重量部と重量平均分子量が１０万以上のＡＳ共重合体樹脂２７．５〜４０重量部と、重量平均分子量が１０万未満のＡＳ共重合体樹脂４０〜２７．５重量部をブレンドして所定のＡＢＳ樹脂としたものが記録性も良好であり、衝撃強度が非常に大きく本発明の感光性記録媒体用カートリッジの射出成形品として好ましい。
２）塊状・懸濁重合法未架橋ゴムをＳＴモノマーに溶解しゴムマトリックス状態の予備塊状重合を行い、ゴム分散状態への相転移が起こった時点で、懸濁系のグラフト反応を行ってＡＢＳ樹脂を得る。この方法ではゴム含量の高いＡＢＳ樹脂をつくることが難しいので、他の方法でつくったＡＢＳ樹脂およびＡＳ共重合体樹脂とブレンドして目的のＡＢＳ樹脂にすることもある。
３）乳化・連続塊状重合法乳化重合法によってつくったゴム含量の高いＡＢＳラテックスにＡＮ／ＳＴモノマー、および電解質を加えて混合し、分離された水分を除去してＡＢＳクラムとする。このＡＢＳクラムにＡＮ／ＳＴモノマーを加えてＡＢＳドープとして連続塊状重合を行ってＡＢＳ樹脂を得る。この方法ではＡＢＳ樹脂パウダーの凝固・水洗・乾燥工程が不要であるために大きなコストダウンができるとされている。
【００６０】
(３)  国内製造メーカー
旭化成
宇部サイコン
東レ
三菱レイヨン
日本合成ゴム
協同ポリマー
三菱モンサント
住友ノーガタック
電気化学
【００６１】
以上のようなゴム質重合体含有芳香族モノビニル樹脂は、感光性記録媒体用射出成形品中に、２０重量％以上含有されることが好ましく、より好ましくは４０重量％以上、特に好ましくは６０重量％以上、最も好ましくは８０重量％以上である。ゴム質重合体含有芳香族モノビニル樹脂の含有量が２０％未満であると、寸法精度、物理強度、射出成形性、耐傷性、摺動性、遮光性等を十分に発揮することができない。
【００６２】
ゴム質重合体含有芳香族モノビニル樹脂の好ましい例としては、以下に記載するものがある。
(１)  ゴム質重合体含有ＡＢＳ樹脂２０〜５０重量部と芳香族モノビニル樹脂８０〜５０重量部とで構成されるゴム質重合体含有芳香族モノビニル樹脂。
(２)  ゴム質重合体含有ＡＢＳ樹脂（グラフト重合体が好ましい）２０〜４５重量部とＡＳ共重合体樹脂５５〜７５重量部とで構成されるゴム質重合体含有芳香族モノビニル樹脂。
(３)  (２)のＡＳ共重合体樹脂５５〜８０重量部が重量平均分子量が１０万以上のＡＳ共重合体樹脂２７．５〜４０重量部と、重量平均分子量が１０万未満のＡＳ共重合体樹脂４０〜２７．５重量部のブレンドで構成されるゴム質重合体含有芳香族モノビニル樹脂。
【００６３】
本発明による感光性記録媒体用カートリッジの射出成形品は、上述したゴム質重合体含有芳香族モノビニル樹脂１００重量部に対して、シリコーン樹脂を０．１〜１０重量部含有しており、好ましくは０.２〜８重量部含有し、より好ましくは０.４〜６重量部含有し、特に好ましくは０．５〜４重量部、最も好ましくは０．６〜３重量部含有する。シリコーン樹脂を含有させることにより、ゴム質重合体含有芳香族ものビニル樹脂の流動性を向上させるとともに、予想外の効果として、本発明の感光性記録媒体用カートリッジの射出成形品に好ましい物理強度を向上させ、表面反射光沢度を低下させる。さらに、滑性を向上させることができる。また、遮光性物質と併用すると遮光性物質の分散性を向上させるとともに、樹脂を白濁させヘイズ（ＡＳＴＭＤ−１００３）を大きくさせる結果、着色力を向上させるとともに、遮光性を向上させることができる。
【００６４】
シリコーン樹脂の含有量が０．１重量部未満であると、上述した効果を有効に発揮することができない。また、１０重量部を超えると、増量効果が発揮されないだけでなく、ブリードアウトが多くなり商品価値を低下させる。
【００６５】
最も問題なのは、射出成形時にスクリューとのスリップ発生が多くなり、一定量を射出することが困難になり、ショートショットが多発し、寸法精度が低下して実用化困難である。
【００６６】
シリコーン樹脂の中で、シリコーン系オイルが以下に記載する効果を有するので好ましい。
(１)  繊維状充填材、非繊維状遮光性物質、顔料と併用するだけでこれらの表面を被覆して分散性を向上させる。
(２)  樹脂の分散性を向上し、スクリューのモーター負荷を小さくし、メルトフラクチャー発生を防止する。
(３)  ブリードアウトして白粉状になる脂肪酸アミドを添加しなくとも滑性を十分確保できる。
(４)  加熱状態での成形材料の摩擦係数を小さくする。
(５)  遮光性物質と併用すると、熱可塑性樹脂を白濁させ、ヘイズを大きくする結果、着色力を向上させ遮光能力を向上でき、物性を低下させる遮光性物質の添加量を減量しても遮光性を確保できる。
【００６７】
シリコーン系オイルは、２５℃での粘度が５，０００〜５０，０００センチストークスの範囲のものが好ましく、７，０００〜４０，０００センチストークスの範囲のものがより好ましく、９，０００〜３５，０００センチストークスの範囲のものが特に好ましく、１０，０００〜３０，０００センチストークスの範囲のものが最も好ましい。シリコーン系オイルの粘度が５，０００センチストークス未満であると、未反応の低分子量の物質が多く、記録性を悪化（被り増加等）させる場合がある。また、５０，０００センチストークスを超えると、粘性が大きく取扱い性が悪く、容器へ付着して取り出せなくなったり、樹脂の流動性を低下させて成形故障を発生させることがある。
【００６８】
シリコーン系オイルとしては、ポリメチルフェニルシロキサン、オレフィン変性シリコーン、アミド変性シリコーン、ポリジメチルシロキサン、アミノ変性シリコーン、カルボキシル変性シリコーン、αメチルスチレン変性シリコーン、ポリエチレングリコールやポリプロピレングリコールで変性したポリエーテル変性シリコーン、オレフィン／ポリエーテル変性シリコーン、エポキシ変性シリコーン、アミノ変性シリコーン、アルコール変性シリコーン等変性されたシロキサン結合を含有したシリコーンオイルである。
【００６９】
これらのシリコーンオイル中で、感光性記録媒体に悪影響を与えることが少なく、滑性効果が大きく、包装材料に適用した場合に好ましいものは、オレフィン変性シリコーン、アミド変性シリコーン、ポリジメチルシロキサン、ポリエーテル変性シリコーン、オレフィン／ポリエーテル変性シリコーンである。
【００７０】
以上のようなゴム質重合体含有芳香族モノビニル樹脂とシリコーン樹脂とを含有する感光性記録媒体用カートリッジの射出成形品は、その表面反射光沢度（ＪＩＳＺ ８７４１に準ずる入射角６０度、受光角６０度で測定）が４５％以下であり、好ましくは４０％以下、より好ましくは３５％以下、特に好ましくは３０％以下、最も好ましくは２５％以下である。表面反射光沢度が４５％を超えると、反射光による光カブリが発生する恐れがある。
【００７１】
本発明による感光性記録媒体用カートリッジの射出成形品に黒色遮光性物質を含有させることができる。黒色遮光性物質を含有させることにより、感光性記録媒体用カートリッジの射出成形品に遮光性を付与でき、物理強度を大きくすることができる。
【００７２】
黒色遮光性物質は、ゴム質重合体含有芳香族モノビニル樹脂１００重量部に対して、黒色遮光性物質を０．０５〜１０重量部含有することが好ましく、０．１〜８重量部含有することがより好ましく、０．１５〜６重量部含有することが特に好ましく、０．２〜４重量部含有することが最も好ましい。
【００７３】
黒色遮光性物質の含有量が０．０５重量部未満であると、添加効果が小さく肉厚を大きくしないと遮光性を十分確保できない場合がある。含有量が１０重量部を超えると、樹脂の流動性が悪化したり、添加しただけの効果が得られずコストが高くなるだけであり、また、シルバーやショートショットおよびブツが発生する恐れがある。
【００７４】
黒色遮光性物質としては、カーボンブラック、グラファイト、黒色酸化鉄、炭素繊維、炭素中空球等がある。これらの黒色遮光性物質の中で、記録性に悪影響を及ぼすことが少なく、１５０℃以上でも熱に安定であり、耐熱性、耐光性が優れているので、カーボンブラックが好ましい。
【００７５】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。
【００７６】
好ましいカーボンブラックの市販品の代表例としては、例えば三菱化成製のカーボンブラック＃２０(Ｂ),＃３０(Ｂ)，＃３３(Ｂ)，＃４０(Ｂ)，＃４１(Ｂ),＃４４(Ｂ)，＃４５(Ｂ)，＃５０，＃５５，＃１００，＃６００，＃９５０，＃１０００，＃２２００(Ｂ)，＃２４００(Ｂ)，ＭＡ８，ＭＡ１１，ＭＡ１００等が挙げられる。
【００７７】
海外の製品としては、例えばキャボット社のＢｌａｃｋＰｅａｒｌｓ ２，４６,７０,７１,７４,８０,８１,６０７等、Ｒｅｇａｌ ３００,３３０,４００,６６０,９９１,ＳＲＦ−Ｓ等、Ｖｕｌｃａｎ ３,６等、Ｓｔｅｒｌｉｎｇ １０,ＳＯ，Ｖ，Ｓ，ＦＴ−ＦＦ，ＭＴ−ＦＦ等が挙げられる。
【００７８】
さらにアシュランドケミカル社のＵｎｉｔｅｄＲ,ＢＢ，１５，１０２，３００１,３００４,３００６,３００７,３００８，３００９，３０１１，３０１２，ＸＣ−３０１６，ＸＣ−３０１７，３０２０等が挙げられるが、これらに限定されるものではない。
【００７９】
これら各種のカーボンブラック中で、天然ガスまたはガス状ないし蒸気状の炭化水素のガス炎を不完全燃焼させながらチャンネル鋼の背面に接触させ、カーボンブラックを析出させることにより製造するチャンネルブラックは、着色力は大きいが記録性が悪く、製造中大気を汚染するので記録性および環境問題の点で本発明では好ましくない。
【００８０】
本発明で好ましいカーボンブラックは、アセチレンブラックと、天然ガス、炭化水素油またはこれらの混合物を原料として１２００℃〜１７００℃の炉内で連続的に部分燃焼させるか、または加熱分解することにより製造するファーネスブラックである。
【００８１】
本発明による感光性記録媒体用カートリッジの射出成形品に適用する場合は、感光性記録媒体の記録性に悪影響を及ぼさないようにするために、クレオソート油およびエチレンボトム油の１以上を原料油として、１２００℃〜１７００℃の炉内で連続的に部分燃焼させるか、または加熱分解することにより製造したファーネスカーボンブラックが好ましい。このようなファーネスカーボンブラックを使用することにより、硫黄成分が少ないので、感光性記録媒体に悪影響を与えることをより小さくすることができる。
【００８２】
射出成形品中のＡＳＴＭＤ １６１９−６０の測定方法による硫黄成分は、０．９％以下、好ましくは０.７％以下、特に好ましくは０.５％以下、最も好ましくは０．１％以下である。この範囲に限定しないとカブリ増加や感度異状、発生異状等の感光性記録媒体の記録性に悪影響を及ぼす。特に、直接感光性記録媒体の記録性に大きく悪影響を及ぼす遊離硫黄成分｛各試料を液体窒素で冷却固化後粉砕し、この粉砕した試料１００ｇをソックスレー抽出器に入れクロロホルムで６０℃８時間抽出冷却後、全容を１００ｍｌとする。この溶液１０ｍｌを高速液体クロマトグラフに注入し、硫黄を定量する。高速液体クロマトグラフ分離条件はカラム；ＯＤＳシリカカラム(４.６φ×１５０ｍｍ)、分離液；メタノール９５と水５(酢酸とトリエチルアミンをそれぞれ０.１％含む)、流速；１ｍｌ／分、検出波長；２５４ｎｍ、定量は絶対検量線法によって行う。｝は、０．１％以下、好ましくは０．０５％以下、特に好ましくは０．０１％以下である。高価であるが、硫黄成分の含有量が０．１％以下のアセチレンブラックがＩＳＯ感度１００以上の高感度感光性記録媒体用としては記録性を良好に維持するのに好適である。
【００８３】
このためには原料の選択が重要であり、例えば、上記硫黄分について説明すると下記のようになる。
（原料油名）                                            （原料油中の硫黄分） 
クレオソート油｛石炭系原料｝                        ０．３〜０．６％ 
エチレンボトム油｛ナフサ原料（石油系原料）｝        ０．０５〜０．１％ 
エチレンボトム油｛軽油原料（石油系原料）｝          ０．２〜１．５％ 
流動接触分解残渣油｛石油系原料｝                    ０．２〜４．０％
【００８４】
したがって、原料油としてはクレオソート油と石油を原料とするエチレンボトム油が好ましく、硫黄分が０．０５〜０．１％であるナフサを原料とするエチレンボトム油を原料として製造したカーボンブラックは、カーボンブラック中の硫黄含有量を０．１重量％以下にすることができるので最も好ましい。
【００８５】
製造方法としては、上記原料を用いて１２００℃〜１７００℃、好ましくは１２５０℃〜１６００℃の炉内で製造したファーネスカーボンブラックが好ましい。
【００８６】
特に、感光性記録媒体の記録性に直接悪影響を与えることが判明した遊離硫黄（ｆｒｅｅｓｕｌｐｈｕｒ）含有量（定量は、ＪＩＳ Ｋ ６３５０に準ずる）が１００ｐｐｍ以下、好ましくは５０ｐｐｍ以下、特に好ましくは２０ｐｐｍ以下、最も好ましくは１０ｐｐｍ以下のカーボンブラックを使用する。この遊離硫黄含有量が少ない点からも、本発明ではナフサを原料とするエチレンボトム油を用いて１２５０℃〜１６００℃の炉内で連続的に部分燃焼させるか、または加熱分解することにより、製造したファーネスカーボンブラックが最も好ましい。
【００８７】
記録性を悪化させるシアン化合物（特にシアン化水素ガス）含有量（４−ピリジンカルボン酸・ピラゾロン吸光分析法にて定量したシアン化水素量を遮光性物質の重量に対するｐｐｍ単位に換算した値）が２０ｐｐｍ以下、好ましくは１０ｐｐｍ以下、特に好ましくは５ｐｐｍ以下、最も好ましくは１ｐｐｍ以下であり、金増感やセレン増感および色素増感等の化学増感、特に金増感した感光性記録媒体の場合は、シアン化水素ガス等により記録性に悪影響を受けやすいのでシアン化水素ガス吸着物質（以下、シアン化水素ガス入スキャベンジャーと表示）を含有させることが好ましい。
【００８８】
シアン化水素ガススキャベンジャーは、シアン化水素ガスを、吸着または写真的に不活性な物質に変換する化合物である。シアン化水素ガススキャベンジャーは、シアン化水素ガスを捕獲した結果として、ハロゲン化銀感光材料に悪影響を与える物質を放出すべきではない。適切なシアン化水素ガススキャベンジャーは貴金属の無機または有機化合物から選択することができる。特に好ましいものはパラジウム（IIまたはIV；酸化状態を示す。以下同様）、白金（IIまたはIV）化合物である。金(ＩまたはIII)の化合物も好ましい。ロジウム(III)、イリジウム(IIIまたはIV)およびオスミウム(II、IIIまたはIV)の化合物もまた効果的であるが、同等の効果を得るのに、より多量が必要である。有用な無機または有機貴金属化合物の具体例としては、例えばグメリンハンドブック（ＧｍｅｌｉｎＨａｎｄｂｏｏｋ）に詳細に記述されており、市販品、合成品およびｉｎｓｉｔｕ合成品を感光性記録媒体に悪影響を与えることがない程度の純度で使用することができる。
【００８９】
好ましいパラジウム化合物としては、塩化パラジウム（II）、臭化パラジウム(II)、水酸化パラジウム(II)、硫酸パラジウム（II）、チオシアン酸パラジウム(II)、テトラクロロパラジウム(II)酸塩（ナトリウム塩、カリウム塩、アンモニウム塩）、ヘキサクロロパラジウム（IV）酸塩、テトラブロモパラジウム(II)酸塩、ヘキサプロモパラジム(IV)酸塩、ビス（サリチラト）パラジムム(II)酸塩、ビス（ジチオオキサラト−Ｓ,Ｓ'）パラジウム(II)酸塩、ｔｒａｎｓ−ジクロロビス（チオエーテル）パラジウム(II)、テトラアンミンパラジウム(II)塩、ジクロロジアンミンパラジウム(II)、ジブロモジアンミンパラジウム(II)、オキサラトジアンミンパラジウム(II)、ジニトロジアンミンパラジウム(II)、ビス（エチレンジアミン）パラジウム(II)塩、ジクロロエチレンジアミンパラジウム(II)、ビス（２,２'−ピピリジン）パラジウム(II)塩、ビス(１,１０−フェナントロリン)パラジウム(II)塩、テトラニトロパラジウム(II)酸塩、ビス（グリシナト）パラジウム(II)、テトラキス（チオシアナト）パラジウム(II)酸塩、ジクロロビス（ホスフィン）パラジウム(II)酸塩、ジクロロビス（ホスフィン）パラジウム(II)、ジ−μ−クロロ−ビス［クロロ（ホスフィン）パラジウム(II)］、ジ−μ−クロロ−ビス［クロロ（アルシン）パラジウム(II)］およびジニトロビス（アルシン）パラジウム(II)等が挙げられる。
【００９０】
好ましい白金化合物としては、塩化白金(II)酸塩、塩化白金(IV)、ヘキサフルオロ白金(IV)酸塩、テトラクロロ白金(II)酸塩、ヘキサクロロ白金(IV)酸塩、トリクロロトリフルオロ白金(IV)酸塩、テトラブロモ白金(II)酸塩、ヘキサブロモ白金(IV)酸塩、ジブロモジクロロ白金(II)酸塩、ヘキサヒドロキソ白金(IV)酸塩、ビス（オキサラト）白金(II)酸塩、ジクロロビス（オキサラト白金(IV)酸塩、ビス(チオオキサラト)白金(II)酸塩、ビス(アセチルアセトナト)白金(II)、ビス（１,１,１,５,５,５−ヘキサフルオロ−２,４−ペンタンジオナト）白金(II)、ビス(１,１,１−トリフルオロ−２,４−ペンタンジオナト)白金(II)、テトラキス（チオシアナト）白金(II)酸塩、ヘキサキス（チオシアナト）白金(IV)酸塩、ビス｛(Ｚ)−１,２−ジシアノエチレン−１,２−ジチオラト｝白金(II)酸塩、ジクロロビス（ジエチルスルフィド）白金(II)、テトラクロロビス（ジエチルスルフィド）白金(IV)、ビス（グリシナト）白金(II)、ジクロログリシナト白金(II)酸塩、ジクロロビス(トリエチルホスフィン)白金(II)、クロロヒドリドビス（トリエチルホスフィン）白金(II)、テトラアンミン白金(II)塩、テトラクロロ白金(II)酸塩、ジクロロジアンミン白金(II)、トリクロロアンミン白金(II)塩、ヘキサアンミン白金(IV)塩、クロロペンタアンミン白金(IV)塩、テトラクロロジアンミン白金(IV)、ジニトロジアンミン白金(II)、ジクロロテトラキス（メチルアミン）白金(IV)塩、ジクロロ（エチレンジアミン）白金(II)、ビス（エチレンジアミン）白金(II)塩、トリス（エチレンジアミン）白金(IV)塩、ジクロロビス（エチレンジアミン）白金(IV)塩、ジクロロジヒドロキソ（エチレンジアミン）白金(IV)、テトラキス(ピリミジン)白金(II)塩、ジクロロビス(ピリジン)白金(II)、ビス（２,２'−ピピリジン）白金(II)塩、テトラニトロ白金(II)酸塩、クロロトリニトロ白金(II)酸塩、ジクロロジニトロ白金(II)酸塩、ジブロモジニトロ白金(II)酸塩、ヘキサニトロ白金(IV)酸塩、クロロペンタニトロ白金(IV)酸塩、ジクロロテトラニトロ白金(IV)酸塩、トリクロロトリニトロ白金(IV)酸塩、テトラクロロジニトロ白金(IV)酸塩、ジブロモジクロロジニトロ白金(IV)酸塩、トリクロロ（エチレン）白金(II)酸塩、ジ−μ−クロロ−ビス（クロロ（エチレン）白金(II)、ｔｒａｎｓ−ジクロロ(エチレン)(ピリジン)白金(II)、ビス［ビス（β−メルカプトエチルアミン）ニッケル(II)−Ｓ,Ｓ"−白金(II)塩およびジクロロジカルボニル白金(II)等が挙げられる。
【００９１】
金(ＩまたはIII)、ロジウム(III)、イリジウム(IIIまたはIV)およびオスミウム(II、IIIまたはIV)の化合物も同様に用いることができるが、そのような例として例えば、カリウムテトラクロロオーレート(III)、ロジウム(III)クロライド、カリウムヘキサクロロイリデート（IV）、カリウムテトラクロロイリテート(III)およびカリウムヘキサクロロオスメート（IV）等が挙げられる。本発明の効果が得られる限りにおいて貴金属の無機または有機化合物は上述の具体例のみに制限されるものではない。
【００９２】
シアン化水素スキャベンジャーの含有量は、ゴム質重合体含有芳香族モノビニル樹脂１００重量部に対して０．０１〜１０重量部であることが好ましく、より好ましくは０．０２〜８重量部、特に好ましくは０．０３〜６重量部、最も好ましくは０．０４〜５重量部である。シアン化水素スキャベンジャーの含有量が０．０１重量部未満であると、効果的にシアン化水素を吸着除去することができない。また、１０重量部を超えると、増量した効果が発揮されず、高価になるだけである。さらに、樹脂の流動性が悪化し、ウェルドライン（ウェルドマークともいう）が強く発生し、衝撃強度が低下する。
【００９３】
カーボンブラックとして特に好ましいものは、カーボンブラックの分散性、導電性、遮光能力に関係するヨウ素吸着量(ＪＩＳ Ｋ ６２２１で測定)が２０ｍｇ／ｇ以上、好ましくは３０ｍｇ／ｇ以上、特に好ましくは５０ｍｇ／ｇ以上、最も好ましくは８０ｍｇ／ｇ以上で、かつジブチルフタレート（ＤＢＰ）、吸油量(ＪＩＳ Ｋ ６２２１で測定)が５０ｍｌ／１００ｇ以上、好ましくは６０ｍｇ／１００ｇ以上、特に好ましくは７０ｍｌ／１００ｇ以上、最も好ましくは１００ｍｌ／１００ｇ以上のカーボンブラックである。
【００９４】
本発明では遮光性、コスト、物理特性向上の目的ではファーネスカーボンブラックが好ましく、高価であるが帯電防止効果を有する遮光性物質としては各社の各種導電性カーボンブラックとアセチレンカーボンブラック、変性副生カーボンブラックであるケッチェンカーボンブラックが好ましい。特に高感度（ＩＳＯ感度４００以上）感光性記録媒体用としては硫黄含有量が０．１％以下のアセチレンブラックと、ナフサを原料とするエチレンボトム油を１２５０℃〜１６００℃の炉内で連続的に部分燃焼させるか、または加熱分解することにより製造したファーネスカーボンブラックが好ましい。
【００９５】
帯電防止効果を有するカーボンブラックとしては、平均粒子径が１２〜５０ｍμ（＝ｎｍ）、ＤＢＰ吸油量が１００ｍｌ／１００ｇ以上の各種導電性カーボンブラックがあり、例えば、アセチレンブラック、コンダクティブファーネスブラック（ＣＦ）、スーパーコンダクティブファーネスブラック（ＳＣＦ）、エクストラコンダクティブファーネスブラック（ＸＣＦ）、コンダクティブチャンネルブラック（ＣＣ）および１５００℃程度の高温で熱処理されたファーネスブラックまたはチャンネルブラック等を挙げることができる。アセチレンブラックの具体例としてはデンカアセチレンブラック（電気化学株式会社製）、シャウニガンアセチレンブラック（シャウニガンケミカル株式会社製）等が、コンダクティブファーネスブラックの具体例としては、コンチネックスＣＦ（コンチネンタルカーボン株式会社製）、バルカンＣ(キャボット株式会社製)等が、スーパーコンダクティブファーネスブラックの具体例としては、コンチネックスＳＣＦ（コンチネンタルカーボン株式会社製）、バルカンＳＣ(キャボット株式会社製)等が、エクストラコンダクティブファーネスブラックの具体例としては、旭ＨＳ−５００（旭カーボン株式会社製）、バルカンＸＣ−７２(キャボット株式会社製)等が、コンダクティブチャンネルブラックの具体例としては、コウラックスＬ（デグッサ株式会社製）等があり、また、ファーネスブラックの一種であるケッチェンブラックＥＣおよびケッチェンブラックＥＣ−６００ＪＤ（ケッチェンブラックインターナショナル株式会社製）を用いることもできる。
【００９６】
なお、これらの中では、特にアセチレンブラックが、感光性記録媒体の記録性に悪影響を及ぼす硫黄成分やシアン化水素等の不純物含有量が少ない上、発達した二次ストラクチャー構造を有することから記録性、分散性、導電性に優れているので、好適に用いられる。さらに、卓越した比表面積を有することから低充填量でも優れた導電性を示すケッチェンブラックＥＣやケッチェンブラックＥＣ−６００ＪＤ等も好ましく使用できる。
【００９７】
導電性カーボンブラックの添加量は、樹脂成分１００重量部に対して０．０５〜１０重量部、０．１〜８重量部が好適であるが、特に０．１５〜６重量部が好ましく、０．２〜４重量部とすることが最も好ましい。添加量が０．０５重量部未満では所望の遮光性や導電性を得ることができない場合があり、１０重量部を超えると増量効果が発揮されず、コストアップになる。さらに、物理強度や樹脂流動性および射出成形性の低下やウェルドラインを生じる場合がある。
【００９８】
カーボンブラック等の分散性を向上させるとともに記録性を良化させるために、分散剤として脂肪酸金属塩を含有させることが好ましい。脂肪酸金属塩としては、ラウリン酸、ステアリン酸、コハク酸、ステアリル乳酸、乳酸、フタル酸、安息香酸、ヒドロキシステアリン酸、リシノール酸、ナフテン酸、オレイン酸、パルミチン酸、エルカ酸等の高級脂肪酸とＬｉ、Ｎａ、Ｍｇ、Ｃａ、Ｓｒ、Ｂａ、Ｚｎ、Ｃｄ、Ａｌ、Ｓｎ、Ｐｂ、Ｃｄ、等の金属との化合物が挙げられ、好ましいものはステアリン酸マグネシウム、ステアリル酸カルシウム、ステアリン酸ナトリウム、ステアリン酸亜鉛、オレイン酸亜鉛、オレイン酸マグネシウム等がある。
【００９９】
市販されている代表的な脂肪酸金属塩の名称と分子式と状態と融点を以下に示す。
【０１００】
【表１】
2007052115.tif 000003
【０１０１】
本発明による感光性記録媒体用カートリッジの射出成形品に、脂肪族アルコール系脂肪酸エステルを含有させることが好ましい。脂肪族アルコール系脂肪酸エステルを含有させることにより、適度の滑り性、低温倉庫に長期間保管した後、常温下に取り出した時の水滴付着防止（防適性付与）、帯電防止性付与等を図ることができる。
【０１０２】
この脂肪族アルコール系脂肪酸エステルは、炭素数１〜１０の脂肪族アルコールと炭素数１０〜２０の脂肪酸との化合物であり、具体的には、モノグリセリンオレエート、ポリグリセリンオレエート、グリセリントリリシノレート、グリセリンアセチルリシノレート、メチルアセチルリシノレート、エチルアセチルリシノレート、ブチルアセチルリシノレート、プロピレングリコールオレエート、プロピレングリコールラウレート、ペンタエリスリトールオレエート、ポリエチレングリコールオレエート、ポリプロピレングリコールオレエート、ポリオキシエチレングリセリン、ポリオキシプロピレングリセリン、ソルビタンオレエート、ソルビタンラウレート、ポリエチレングリコールソルビタンオレエート、ポリエチレングリコールソルビタンラウレート、ポリアルキレンエーテルポリオール等がある。
【０１０３】
脂肪族アルコール系脂肪酸エステルの含有量は、ゴム質重合体含有芳香族モノビニル樹脂１００重量部に対して、０．１〜５重量部であることが好ましく、０．２〜４重量部であることがより好ましく、０．３〜３重量部であることが特に好ましく、０．４〜２重量部であることが最も好ましい。
【０１０４】
脂肪族アルコール系脂肪酸エステルの含有量が０．１重量部未満であると、滑り性、帯電防止性等の効果を有効に発揮することができない。また、５重量部を超えると、増量効果がほとんど発揮されず、材料費が増加するだけである。
【０１０５】
種類によっては、樹脂組成物と押出機のスクリューとのスリップが大きくなり、一定量の射出量を確保できなかったり、経時で射出成形品の表面にブリードアウトして商品価値を低下する。
【０１０６】
本発明による感光性記録媒体用カートリッジの射出成形品には、１，２−ポリブタジエン系熱可塑性エラストマーを含有させることが好ましい。１，２−ポリブタジエン系熱可塑性エラストマーを含有させることにより、ゴム質重合体含有芳香族モノビニル樹脂を含む複数の異なる種類の熱可塑性樹脂の相溶化を図ることができる。
【０１０７】
１，２−ポリブタジエン系熱可塑性エラストマーの含有量は、ゴム質重合体含有芳香族モノビニル樹脂１００重量部に対して、０．０５〜１００重量部が好ましく、０.１〜８０重量部がより好ましく、０.２〜６０重量部が特に好ましく、０．５〜４０重量部が最も好ましい。
【０１０８】
１，２−ポリブタジエン系熱可塑性エラストマーの含有量が０．０５重量部未満であると、配合効果がなく経費増となるだけである。また、１００重量部を超えると、増量効果がなく材料費が増加するだけである。さらに、剛性不足等の問題も発生する。
【０１０９】
本発明による感光性記録媒体用カートリッジの射出成形品には、ホルムアルデヒドスキャベンジャーを含有させることが好ましい。ホルムアルデヒドスキャベンジャーは、ホルムアルデヒドと反応してホルムアルデヒドを吸収（捕捉）できる化合物であり、ホルムアルデヒドによる悪影響（刺激臭が大きい。人体に有害である。記録性を悪化させる）を防止することができる。特に、アルデヒドガス吸着・無害化させるゼオライトと併用すると効果が大きく、市販のアルデヒドを含む安価な材料やリサイクル樹脂を使用しても記録性に悪影響を与えることがなく、ユーザーに悪臭や刺激臭を与えて不快感を与えることがなくなるので好ましい。
【０１１０】
ホルムアルデヒドスキャベンジャーとしては、ポリアミド樹脂、アミド化合物、ウレタン化合物、エチレン・ビニルアルコール共重合体、ピリジン誘導体、ピロリドン誘導体、尿素誘導体、トリアジン誘導体、ヒドラジン誘導体、有機アミノ化合物、イミド化合物、アミジン化合物が挙げられる。具体例として、Ｎ，Ｎ−ジメチルホルムアミド、Ｎ,Ｎ−ジメチルアセトアミド、Ｎ,Ｎ−ジフェニルホルムアミド、Ｎ,Ｎ−ジフェニルアセトアミド、Ｎ,Ｎ−ジフェニルベンズアミド、 Ｎ,Ｎ,Ｎ',Ｎ'−テトラメチルアジバミド、シュウ酸ジアニリド、アジピン酸ジアニリド、Ｎ−フェニルアセトアニリド、ナイロン６、ナイロン６６、ナイロン６６／６二元共重合体、ナイロン６／１０二元共重合体、ナイロン６６／１０二元共重合体、ナイロン６／６６二元共重合体、ナイロン６／１２二元共重合体、ナイロン６／６６／１０三元共重合体、ナイロン６／６６／１０／１２四元共重合体、ナイロン６６／６６／１０三元共重合体、ナイロン１１、ナイロン１２などのラクタム類の単独重合体ないしは共重合体、アジピン酸、セバシン酸、デカンジカルボン酸、ダイマ酸のようなジカルボン酸とエチレンジアミン、テトラメチレンジアミン、ヘキサメチレンジアミン、メタキシリレンジアミンのようなジアミンから誘導されるポリアミドの単独重合体ないしは共重合体、ラクタム類とジカルボン酸およびジアミンから誘導されるポリアミド共重合体、ポリアクリルアミド、ポリメタクリルアミド、Ｎ,Ｎ−ビス(ヒドロキシメチル）スベルアミド、ポリ（γ−メチルグルタメート）、ポリ（γ−エチルグルタメート）、ポリ（Ｎ−ビニルラクタム）、ポリ（Ｎ−ビニルピロリドン）などのアミド化合物、トルエンジイソシアネート、ジフェニルメタンジイソシアネートなどのジイソシアネートと１，４−ブタンジオールなどのグリコールおよびポリ（テトラメチレンオキシド）グリコール、ポリブチレンアジペート、ポリカプロラクトンなどの高分子グリコールから誘導されるポリウレタン、メラミン、ベンゾグアナミン、アセトグアナミン、Ｎ−ブチルメラミン、Ｎ−フェニルメラミン、Ｎ,Ｎ'−ジフェニルメラミン、 Ｎ,Ｎ',Ｎ''−トリフェニルメラミン、Ｎ−メチロールメラミン、Ｎ,Ｎ'−ジメチロールメラミン、Ｎ,Ｎ',Ｎ''−トリメチロールメラミン、２,４−ジアミノ−６−ベンジルオキシトリアジン、２,４−ジアミノ−６−ブトキシトリアジン、２，４−ジアミノ−６−シクロヘキシルトリアジン、メレム、メラムなどのトリアジン誘導体、Ｎ−フェニル尿素、Ｎ,Ｎ'−ジフェニル尿素、チオ尿素、１−ヒドロキシ尿素、１−メチル尿素、１−エチル尿素、１−アセチル−３−メチル尿素、１，１−ジフェニル尿素、１−（４−エトキシフェニル）尿素、メチル尿素、エチル尿素、ジメチル尿素、ジエチル尿素、エチレン尿素、グアニル尿素、グアニルチオ尿素、アセチルウレア、プロピレン尿素、５−ヒドロキシプロピレン尿素、５−メトキシプロピレン尿素、５−メチルプロピレン尿素、４，５−ジメトキシエチレン尿素、Ｎ−フェニルチオ尿素、Ｎ,Ｎ'−ジフェニルチオ尿素、ノナメチレンポリ尿素などの尿素誘導体、フェニルヒドラジン、ジフェニルヒドラジン、メチルヒドラジン、エチルヒドラジン、ｎ−プロピルヒドラジン��ｎ−ブチルヒドラジン、エチレン−１，２−ジヒドラジン、プロピレン−１,２−ジヒドラジン、ブチレン−１,４−ジヒドラジン、ベンズアルデヒドのヒドラジン、ベンズアルデヒドのセミカルバゾン、ベンズアルデヒドの１−メチル−１−フェニルヒドラジン、チオセミカルバゾン、４−(ジアルキルアミノ)ベンズアルデヒドのヒドラジンなどのヒドラジン誘導体、スクシンイミド、フタルイミド、コハク酸イミド、ヒダントイン、１−メチロール−５，５−ジメチルヒダントイン、イソシアヌル酸等のイミド化合物、ジシアンジアミド、ピロリジン、ピペリジン、モルホリン、グアナミン、グアンチジン、グアニジン、アミノグアニジン、グアニン、グアナクリン、グアノクロール、グアノキサン、グアノシン、アミロリド、Ｎ−アミジノ−３−アミノ−６−クロロピラジンカルボキシアミドなどのアミジン化合物、ポリ（２−ビニルピリジン）、ポリ（２−メチル−５−ビニルピリジン）、ポリ（２−エチル−５−ビニルピリジン）、２−ビニルピリジン−２−メチル−５−ビニルピリジン共重合体、２−ビニルピリジン−スチレン共重合体などのピリジン誘導体などである。中でも、ナイロン６／６６／６１０の三元共重合体、ナイロン６／６６／６１０／１２の四元共重合体などのポリアミドやダイマー酸系ポリアミド、メラミン、グアナミン、ベンゾグアナミン、アセトグアナミン、Ｎ−メチロールメラミン、Ｎ,Ｎ'−ジメチロールメラミン、 Ｎ,Ｎ',Ｎ''−トリメチロールメラミン、Ｎ−メチロールベンゾグアナミン、熱可塑性ポリウレタン樹脂、ジシアンジアミド、グアニジン、ポリ（Ｎ−ビニルピロリドン）、ポリ（２−ビニルピリジン）、Ｎ,Ｎ'−ジフェニル尿素、ポリ尿素、メレム、メラムが好ましい。
【０１１１】
ホルムアルデヒドスキャベンジャーの含有量は、ゴム質重合体含有芳香族モノビニル樹脂１００重量部に対して、０.００１〜４０重量部であり、０.００５〜３０重量部が好ましく、０．０１〜２０重量部がより好ましく、０．０５〜１０重量部が特に好ましく、０．１〜５重量部が最も好ましい。含有量が０．００１重量部未満であると、添加効果がほとんど無く、また、４０重量部を超えても増量効果が少なく、コストアップになるだけである。
【０１１２】
前記ゼオライトは、三次元骨格構造を有するアルミノシリケートであり、一般式としてＸＭ2/nＯ・Ａｌ2Ｏ2・ＹＳｉＯ2・ＺＨ2Ｏで表される。（Ｍはイオン交換可能なイオンで一般には１〜２価の金属イオンである。ｎは金属イオンの原子価である。ＸおよびＹは各々の金属酸化物、シリカの係数。Ｚは結晶水の数である。）
【０１１３】
ゼオライトの具体例としては、Ａ型ゼオライト、Ｂ型ゼオライト、Ｄ型ゼオライト、Ｌ型ゼオライト、Ｎ−Ａ型ゼオライト、ＰＣ型ゼオライト、Ｒ型ゼオライト、Ｔ型ゼオライト、Ｗ型ゼオライト、Ｘ型ゼオライト、Ｙ型ゼオライト、ＺＫ−５型ゼオライト、高シリカゼオライト、ヒドロキシカンクリナイト、アナルサイム、チャバサイト、ホウジャサイト、モルデナイト、ソーダーライト、ヒドロキシソーダライト、エリオナイト、クリノブチロライト等がある。これらの中で安価でかつ記録性に悪影響を及ぼす有害ガス（遊離硫黄ガス、シアン化水素ガス、ホルムアルデヒドガス、塩素ガス、亜硫酸ガス等）吸着無害化能力の大きいＡ型ゼオライトが好ましい。
【０１１４】
また、ゼオライトには、天然ゼオライト（ａｎａｌｃｉｍｅ，ｃｈａｂａｚｉｔｅ，ｈｅｕｌａｎｄｉｔｅ，ｅｒｉｏｎｉｔｅ，ｆｅｒｒｉｅｒｉｔｅ，ｌａｕｍｏｎｔｉｔｅ，ｍｏｒｄｅｎｉｔｅ等を成分とするゼオライト）、合成ゼオライト(Ａ，Ｎ−Ａ，Ｘ，Ｙ，ｈｙａｄｒｏｘｙ ｓｏｄａｌｉｔｅ，ＺＫ−５，Ｂ,Ｒ,Ｄ,Ｔ,Ｌ，ｈｙｄｒｏｘｙ，ｃａｎｃｒｉｎｉｔｅ，Ｗ，Ｚｅｏｌａｏｎ等の各種の型のゼオライト)がある。
【０１１５】
本発明に用いるゼオライトとしては、天然ゼオライトおよび合成ゼオライトのいずれでもよいが、安価で、かつ感光材料の記録性に悪影響を及ぼす不純物含有量が少なく、分散性が良好である、電子顕微鏡法による一次平均粒子径が２０μｍ以下であることが必須であり、０．１〜１０μｍの合成ゼオライトが好適であり、好ましくは０．２〜８μｍ、より好ましくは０．３〜６μｍ、特に好ましくは０．４〜５μｍ、最も好ましくは０．５〜４μｍの合成ゼオライトである。電子顕微鏡法による二次平均粒子径は５０μｍ以下であることが必須である。
【０１１６】
ゼオライトに金属イオンを含有させた金属イオン含有ゼオライトが好ましい。金属イオン含有ゼオライトとは、ゼオライト中のイオン交換可能なイオン、例えば、ナトリウムイオン、カリウムイオン等の一部または全部を銀イオン、マンガンイオン、ニッケルイオン、銅イオン等の金属イオンの中の１種以上のイオンで置換したものである。
【０１１７】
金属イオン含有ゼオレイトを用いることにより、抗菌剤としての作用を発揮させることができ、特に、ゼラチン、ポリビニルアルコール等のような吸水性で接着故障や生分解しやすい親水性生分解性高分子を主成分とする写真乳剤層、保護層およびバック層を用いている感光性記録媒体の品質を長期間良好に維持することができる。
【０１１８】
上記金属イオン含有ゼオライトの中で、銀イオン含有ゼオライト（以下、銀ゼオライトという）が好ましい。銀イオンは、記録性改良（硫黄化合物の無害化）と抗菌性の点から、ゼオライト中に０.０１〜３０重量％、好ましくは０.０５〜２５重量％、より好ましくは０.１〜２０重量％、特に好ましくは０.５〜１５重量％、最も好ましくは１〜１０重量％含有される。銀イオンの含有量が０．０１重量％未満では、含有効果がなく、製造経費増となるだけである。含有量が３０重量％を越えても増量効果はなく、材料費増および製造経費増となるだけである。
【０１１９】
また、銀イオンと、マンガン、ニッケルおよび銅からなる群から選ばれる少なくとも１種の金属イオンとの合計２種以上の金属イオンを含有するゼオライトが特に好ましい。このような２種以上の金属イオンを含有するゼオライトを用いることにより、大気中に含まれている種々の記録性有害化合物（例えば、ホルムアルデヒド、塩素、塩化水素、硫化水素、亜硫酸、シアン化水素等のガス化した化合物）の無害化を促進し、超精密化学製品である感光材料を品質が良好な状態で長期間（２年以上）維持することができる。マンガン、ニッケルおよび銅からなる群から選ばれる少なくとも１種の金属イオンの含有量は、０．０１〜１５重量％、好ましくは０．０５〜１３重量％、より好ましくは０．１〜１１重量％、特に好ましくは０．５〜９重量％、最も好ましくは１〜７重量％である。
【０１２０】
したがって、銀イオン、マンガンイオン、ニッケルイオンおよび銅イオン中の１種以上の金属イオンと交換可能なイオン交換容量のミリイクイバレント（以下、ｍｅｑと表示）が大きなゼオライトが好ましい。特に、イオン交換容量が２ｍｅｑ／ｇ以上のＡ型ゼオライト結晶のアルミノ珪酸塩が好ましい。２ｍｅｑ以上のゼオライトのイオン交換容量（ｍｅｑ＝ミリイクイバレント）を例示すると、リーダライトは１１．５ｍｅｑ／ｇ、Ａ型ゼオライトは、７ｍｅｑ／ｇ、Ｔ型ゼオライトは３．５ｍｅｑ／ｇ、Ｘ型ゼオライトは６．５ｍｅｑ／ｇ、Ｙ型ゼオライトは５ｍｅｑ／ｇ、アナルサイム５ｍｅｑ／ｇ、チャバサイト５ｍｅｑ／ｇ、エリオナイトは４ｍｅｑ／ｇ、モルデナイト２．５ｍｅｑ／ｇ、クリノブチルライトは２．５ｍｅｑ／ｇである。
【０１２１】
これらの中で最も好ましいゼオライトは、イオン交換容量が５ｍｅｑ／ｇ以上のリーダライト、Ａ型ゼオライト、Ｔ型ゼオライト、Ｘ型ゼオライト、Ｙ型ゼオライト、アナルサイム、チャバサイトである。
【０１２２】
最も好ましいゼオライトは、安価で製造性が良好で入手しやすく、記録性に悪影響を及ぼす硫黄化合物ガスや遊離硫黄ガス、ホルムアルデヒドガス等のアルデヒド化合物ガス、シアン化合物ガス等の有害ガスの吸着無害化能力が大きい、金属イオン交換容量の大きい（７ｍｅｑ／ｇ）Ａ型ゼオライトである。
【０１２３】
本発明で用いる銀イオン含有ゼオライトの製造は、予め調製した銀イオンおよび必要によりマンガンイオン、ニッケルイオン、銅イオン等の金属イオンを含む混合水溶液にゼオライトを接触させて、ゼオライト中のナトリウムイオン、カリウムイオン等のイオン交換可能なイオンと上記金属イオンとを置換させる。接触は、１０〜１００℃、好ましくは２０〜９０℃、より好ましくは３０〜８０℃、特に好ましくは３５〜７０℃、最も好ましくは４０〜６０℃の温度下で、１〜２８時間、好ましくは２〜２６時間、より好ましくは４〜２４時間、最も好ましくは６〜２２時間、バッチ式または連続式によって行う。
【０１２４】
なお、上記混合水溶液のｐＨは３〜１０、好ましくは４〜９、特に好ましくは５〜８に調製する。このようにｐＨを調整することにより、銀の酸化物等のゼオライト表面または細孔内への析出を防止できる。混合水溶液中の各金属イオンは、塩として供給される。例えば、銀イオンは硝酸銀、酢酸銀、硫酸銀、過塩素酸銀等として供給され、マンガンイオンは硝酸マンガン、硫酸マンガン、酢酸マンガン等として供給され、ニッケルイオンは硝酸ニッケル、過塩素酸ニッケル、酢酸ニッケル等として供給され、銅イオンは硝酸銅、酢酸銅、硫酸銅、過塩素酸銅等として供給される。イオン交換が終了したゼオライトは十分水洗した後、含水率が１５％以下となるように例えば常圧で１２０〜５００℃、または減圧（１〜５０ｔｏｒｒ）下で１００〜３００℃で乾燥させる。
【０１２５】
上記、ゼオライトおよび／または金属イオン含有ゼオライトの含水率は１５％以下、好ましくは１３％以下、より好ましくは１１％以下、特に好ましくは９％以下、最も好ましくは７％以下である。１５％を超えると、成形故障が多発する。この金属イオン含有ゼオライトおよび／またはゼオライトの射出成形品中の含有量は０.１〜４０重量％、好ましくは０.２〜３５重量％、より好ましくは０．４〜３０重量％、特に好ましくは０．８〜２５重量％、最も好ましくは１．５〜２０重量％である。含有量が０．１重量％未満であると、添加効果が小さく混練費増となり、４０重量％を超えても増量効果がなく、材料費増となる。
【０１２６】
本発明による感光性記録媒体用カートリッジの射出成形品には、老化防止剤を含有させることが好ましい。老化防止剤を含有させることにより、ゴム質重合体含有芳香族モノビニル樹脂等の使用されている熱可塑性樹脂の老化を防止することができる。
【０１２７】
本発明の感光性記録媒体用カートリッジの射出成形品は、老化防止剤がゴム質重合体含有芳香族モノビニル樹脂等の使用されている熱可塑性樹脂１００重量部に対し０．００１〜１０重量部含有され、好ましくは０．００５〜８重量部、より好ましくは０．０１〜６重量部、特に好ましくは０．０２〜４重量部、最も好ましくは０．０３〜２重量部含有される。
【０１２８】
老化防止剤の含有量が熱可塑性樹脂１００重量部に対し０．００１重量部未満であると、充分な老化防止効果を与えず、また、熱可塑性樹脂（但し、熱可塑性エラストマーを除く）１００重量部に対し１０重量部を超えると、組成物に加硫障害や著しいブリードアウトが発生する。
【０１２９】
老化防止剤としては、フェニル−β−ナフチルアミンなどのナフチルアミン系、Ｎ,Ｎ'−ジフェニルエチレンジアミン、ジアルキルジフェニルアミン、Ｎ,Ｎ'−ジフェニル−ｐ−フェニレンジアミン、Ｎ−フェニル−Ｎ’−イソプロピル−ｐ−フェニレンジアミンなどのジフェニルアミン系、Ｎ,Ｎ'−ジフェニル−ｐ−フェニレンジアミンなどのｐ−フェニレンジアミン系、６−エトキシ−２,２,４−トリメチル−１,２−ジヒドロキナリン、ポリ（２,２,４−トリメチル−１,２−ジヒドロキノリン、６−エトキシ−１，２−ジヒドロ−２,２,４−トリメチルキノリンなどのヒドロキノン誘導体、２，６−ジ−ｔ−ブチル−４−メチルフェノールなどモノフェノール系、２,２'−メチレン−ビス−（４−エチル−６−ｔ−ブチルフェノール）、２,２'−メチレン−ビス−（４−メチル−６−ｔ−ブチルフェノール）、４,４'−ブチリデン−ビス−（６−ｔ−ブチル−３−メチルフェノール）などのポリフェノール系、４,４'−チオビス−（６−ｔ−ブチル−３−メチルフェノール）などのチオビスフェノール系、２−メルカプトベンズイミダゾール、２−メルカプトベンズイミダゾールの亜鉛塩、２−メルカプトメチルベンズイミダゾールなどがあり、これらはそれぞれの特性に応じて任意に配合される。
【０１３０】
また、酸化防止剤ハンドブック(ＫＫ大成社 昭和５１年１０月２５日発行)やプラスチック データ ハンドブック(ＫＫ工業調査会１９８４年４月５日発行)の７９４〜７９９ページに開示された各種酸化防止剤や、プラスチック添加剤データ集（ＫＫ化学工業社発行）の３２７〜３２９ページに開示された各種酸化防止剤や、ＰＬＡＳＴＩＣＳＡＧＥ ＥＮＣＹＣＬＯＰＥＤＩＡ進歩編，１９８６（ＫＫプラスチック・エージ発行）の２１１〜２１２ページに開示された各種酸化防止剤を老化防止剤と一緒に用いると、熱劣化防止、熱分解防止効果を大きくして物理強度低下を防止し、また、記録性に悪影響を及ぼす物質の発生を防止できるので好ましい。
【０１３１】
上述した老化防止剤と一緒に用いることが好ましい酸化防止剤の中で、ヒンダードフェノール系酸化防止剤が好ましく、このヒンダードフェノール系酸化防止剤の代表例を以下に示す。
【０１３２】
１,３,５−トリメチル２,４,６−トリス(３,５−ジ−ｔｅｒｔ−ブチル−４−ヒドロキシベンジル)ベンゼン、テトラキス〔メチレン−３−（３'・５'−ジ−ｔｅｒｔ−ブチル−４’−ヒドロキシフェニル）プロピオネート〕メタン、オクタデシル−３，５−ジ−ｔｅｒｔ−ブチル−４−ヒドロキシ−ヒドロシンナメート、２,２',２'−トリス〔(３,５−ジ−ｔｅｒｔ−ブチル−４−ヒドロキシフェニル)プロピオニルオキシ〕エチルイソシアヌレート、１,３,５−トリス（４−ｔｅｒｔ−ブチル−３−ヒドロキシ−２，６−ジ−メチルベンジル）イソシアヌレート、テトラキス(２,４−ジ−ｔｅｒｔ−ブチルフェニル)４,４'−ビフェニレンジ亜リン酸エステル、４,４'−チオビス−（６−ｔｅｒｔ−ブチル−Ｏ−クレゾール）、２,２'−チオビス−（６−ｔｅｒｔ−ブチル−４−メチルフェノール）、トリス−(２−メチル−４−ヒドロキシ−５−ｔｅｒｔ−ブチルフェニル)ブタン、２,２'−メチレン−ビス−（４−メチル−６−ｔｅｒｔ−ブチルフェノール）、４,４'−メチレン−ビス−(２,６−ジ−ｔｅｒｔ−ブチルフェノール)、４,４'−ブチリデンビス−(３−メチル−６−ｔｅｒｔ−ブチルフェノール)、４−ヒドロキシ・メチル−２,６−ジ−ｔｅｒｔ−ブチルフェノール、２,６−ジ−ｔｅｒｔ−４−ｎ−ブチルフェノール、２,６−ビス(２'−ハイドロキシ−３'−ｔｅｒｔ−ブチル−５'−メチルペンジル)−４−メチルフェノール、４,４'−メチレン−ビス−（６−ｔｅｒｔ−ブチル−Ｏ−クレゾール）、４,４'−ブチリデン−ビス（６−ｔｅｒｔ−ブチル−ｍ−クレゾール）、３,９−ビス｛１,１−ジメチル−２−〔β−(３−ｔ−ブチル−４−ヒドロキシ−５−メチルフェニル)プロピオニルオキシ〕エチル｝２,４・８,１０−テトラオキサスピロ〔５，５〕ウンデカンなどがあげられる。
【０１３３】
これらの中でも融点が１００℃以上、特に１２０℃以上のものが好ましい。また、燐系酸化防止剤と併用することが効果的である。さらにまた、燐系酸化防止剤の少なくとも１種と、ヒンダードフェノール系酸化防止剤の少なくとも１種と、ハイドロタルサイト類化合物の少なくとも１種の合計３種以上を併用することが記録性良化、樹脂や添加剤の熱劣化や熱分解を防止し、成形機を防錆する点から特に好ましい。
【０１３４】
酸化防止剤の合計含有量は、ゴム質重合体含有芳香族モノビニル樹脂１００重量部に対して、０．００１〜５重量部、０．００５〜４重量部が好ましく、０．０１〜３重量部がより好ましく、０．０２〜２重量部が特に好ましく、０．０３〜１重量部が最も好ましい。
【０１３５】
酸化防止剤の含有量が０．００１重量部未満であると、十分な酸化防止効果を得ることができず、混練経費増となるだけである。また、５重量部を超えると、増量効果が発揮されず、材料費増となるだけである。さらに、射出成形時の白煙や悪臭の発生が多く、感光性記録媒体の記録性に悪影響を及ぼすようになる。
【０１３６】
上記第１シェル２５及び第２シェル２６を形成する、プラスチックに添加する遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。このカーボンブラックの添加により遮光性を確保し、物理強度を向上させることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【０１３７】
上記滑剤として、例えば、シリコ一ン系滑剤を用いることができる。このシリコーン系滑剤の添加により摩擦低抗が低減するため、シャッタ１５の移動による削り屑の発生を少なくすることができる。また、輸送時の衝撃で記録ディスク１４とカートリッジ本体１１の内壁とが接触した場合の削り屑の発生も低減することができる。更に、機器への挿入性等の取り扱い性が向上する、また、流動性が向上するため、成形時の混練性、射出成形性等の加工性等も向上する。
【０１３８】
なお、シリコーン系滑剤の添加量としては、０.１〜３.０重量％が好ましい。０．１重量％以下では効果が少なく、３．０重量％以上では、流動性がよくなりすぎて混練、成形時にスクリューと樹脂とに滑りが生じて加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【実施例】
【０１３９】
次に、本発明の実施例について説明する。
第１シェル及び第２シェルの成形に用いる熱可塑性プラスチックには、PC,PBT,ABS,POM,PS,PP,HDPE,PA,PET,PPS,SAN(スチレンーアクリロニトリル共重合)、PMMA,PC等を用いることができる。また、超音波溶着による誤溶着防止のために、第１シェル及び第２シェル以外の部品については、上記熱可塑性プラスチックの中から、第１シェル及び第２シェルに使用したものと異なるものを選択するとよい。
【０１４０】
第１シェル及び第２シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光特性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが考えられる。
【０１４１】
（１）無機化合物
Ａ、酸化物…シリカ、ケイ藻土、アルミナ、酸化チタン、酸化鉄(鉄黒)、酸化亜鉛、酸化マグネシウム、酸化アンチモン、バリウムフェライト、ストロンチウムフェライト、酸化ベリリウム、軽石、軽石バルーン、アルミナ繊維等
Ｂ、水酸化物…水酸化アルミニウム、水酸化マグネシウム、塩基性炭酸マグネシウム等
Ｃ、炭酸塩…炭酸カルシウム、炭酸マグネシウム、ドロマイト、ド一ソナイト等
Ｄ、(亜)硫酸塩…硫酸カルシウム、硫酸バリウム、硫酸アンモニウム、亜硫酸カルシウム等
Ｅ、ケイ酸塩…タルク、クレー、マイカ、アスベスト、ガラス繊維、ガラスバルーン、ガラスビーズ、ケイ酸カルシウム、モンモリロナイト、ベントナイト等
Ｆ、炭素…カーボンブラック、グラファイト、炭素繊維、炭素中空球等
Ｇ、その他…鉄粉、銅粉、鉛粉、アルミウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
【０１４２】
（２）有機化合物
木粉(松、樫、ノコギリクズなど)、穀繊維(アーモンド、ビーナッツ、モミ穀など)、木綿、ジュート、紙細片、非木材繊維(ワラ、ケナフ、竹、エスパルト、パガス、モロヘイヤ、煙火など)、セロハン片、ナイロン繊維、ポリプロピレン繊維、デンプン(変性デンプン、表面処理デンプンも含む)、芳香族ポリアミド繊維など
【０１４３】
これらの遮光性物質の中で、記録性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【０１４４】
遮光性物質としてカーボンブラックを使用する場合には、その添加量を０．０１〜２．００重量％とするのが好ましい。上述したように、遮光性及び物理強度のバランスがよいプラスチックを得るためである。
【０１４５】
カーボンブラックの原料による分類例をあげるとガスブラック、ファーネスブラック、チャンネルブラック、アントラセンブラック、アセチレンブラック、ケッチェンカーボンブラック、サーマルブラック、ランプブラック、油煙、松煙、アニマルブラック、ベジタブルブラック等がある。
【０１４６】
好ましいカーボンブラックの市販品の代表例としては、例えば、三菱化成製のカーボンブラック#20（ｂ）,#30（ｂ）,#33（ｂ）,#40（ｂ）,#41（ｂ）,#44（ｂ）,#45（ｂ）,#50,#100,#600,#950,#1000,#2200（ｂ）,#2400（ｂ）,MA8,MA11,MA100等が挙げられる。また、電気化学製のデンカブラック、東海カーボンのシースト、旭カーボンの旭#78、昭和キャボットのショウワブラック、新日鉄化学のニテロン、三菱化学のダイヤブラック等の各種グレードのものも用いることができる。
【０１４７】
海外の製品としては、例えば、キャボット社のB1ack  Pear1s  2,46,70,71、74,80,81,607等、Rega1300,330,400,660,991,SRF-S等、Vulcan3,6等、Ster1ing10,SO,V,S,FT-FF,MT-FF等が挙げられる。さらにアシュランドケミカル社のUnitedR,BB,15,102,3001,3004,3006,3007,3008,3009,3011,3012,XC-3016,XC-3017,3020等が挙げることができるが、本発明は、これらに限定されるものではない。
【０１４８】
また、第１シェル及び第２シェルとに添加する滑剤としては、シリコ一ン系滑剤、特に各種グレードのジメチルポリロキサンを使用することができ、東レ、ダウコーニング、シリコーン、GE東芝シリコーン、旭化成ワッカーシリコーン、信越化学等から市販されている各種グレードのものを使用することができる。なお、マスターバッチ、練り込み品のどちらでも使用可能である。なお、シリコーン系滑剤の添加量としては、０．１〜５．０重量％が好ましい。上述したように、摩擦抵抗と、製造適正、製品品質のバランスのよいプラスチックを得るためである。
【０１４９】
また、シェルに設ける粗面としては、表面粗さＲａ；５μｍ以下だと光拡散効果が薄く、２０μｍ以上だと記録ディスクとの接触時に傷を発生させるおそれがある。そのため、表面粗さＲａ；５〜２０μｍのマット加工、またはシボ加工が好ましい。
【０１５０】
遮光板３０及びシャッタ部材５５に使用するアルミニウム合金としては、A1-Mg系合金が好ましく、例えば、JIS合金番号5052、5056等が好ましい。また、より強度を高める場合には、JIS合金番号5083、5086等がより好ましい。更に、強度を高める場合には、A1-Mg-Si系合金(例えば、JIS合金番号6063,6061)や、Al一Cu系合金(例えば、JIS合金番号2014、2017)、A1-Zn-Mg系合金(例えば、JIS合金番号7003、7N01、7075、7050)等を用いてもよい。軽量化、加工のしやすさから、遮光板３０及びシャッタ部材５５の厚みは１．０ｍｍ以下が好ましく、より好ましくは０．１５〜０．５ｍｍである。
【０１５１】
また、遮光板３０及びシャッタ部材５５は、プラスチックで形成してもよい。使用するプラスチックとしては、例えばPOM等が適しており、上述した第１シェル等と同様に、遮光性物質や滑剤を添加するとよい。
【０１５２】
シャッタバネやロックバネには、バネ定数、耐久性、加工性などの観点から、オーステナイト系バネ用ステンレス鋼の使用が好ましく、例えば、SUS300番台を用いることができる。また、好ましい線径としては、シャッタバネは０．２〜０．７ｍｍ、ロックバネには０．１５〜０．４ｍｍが好ましい。
【０１５３】
また、第１シェルと第２シェルとの固着に超音波溶着を用いたが、その他の溶着方法及び固着方法を用いてもよい。例えば、ネジなどで固着する場合には、ネジ穴の周囲にも遮光構造を形成するのが好ましい。また、第２シェル及び第１シェルを１部品で構成したが、複数の部品を組み合わせて形成してもよい。例えば、シャッタ収納部を境にして２部品で構成すれば、金型の簡易化を図ることができる。
【０１５４】
なお、本発明は、前述した実施形態に限定されるものではなく、適宜な変形、改良などが可能である。
例えば、両面に記録が可能な記録ディスクを収容するカートリッジを例に脱明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカ一トリッジにも本発明を適用することができる。
【図面の簡単な説明】
【０１５５】
【図１】本発明を実施したカートリッジの外観形状を示す斜視図である。
【図２】カートリッジの反対側の面を示す外観斜視図である。
【図３】カートリッジのシャッタ開放状態を示す外観斜視図である。
【図４】カートリッジの構成を示す分解斜視図である。
【符号の説明】
【０１５６】
１０    カートリッジ（感光性記録媒体用カートリッジ）
１１    カートリッジ本体
１４    記録ディスク（感光性記録媒体、ホログラム記録媒体）
１５    シャッタ
２５    第１シェル
２６    第２シェル
３０    遮光板
【図１】
2007052115.tif 000004
【図２】
2007052115.tif 000005
【図３】
2007052115.tif 000006
【図４】
2007052115.tif 000007